(57)【要約】      （修正有）【課題】スラットの表面に塗料を直接塗布した場合と比べ、密着性は良好であり、防食性の向上も得られ、また、より多くの太陽光を反射させるようにすることで、ブラインドの温度上昇を抑え、室内は侵入する熱量を大幅に低減し、これにより冷房負荷を大幅に低減して省エネルギーに貢献でき、さらに、カラーバリエーションも豊富な節電対策を提供する。【解決手段】ブラインドのスラット２の表面に、化成皮膜６を生成させ、下塗に白系顔料を分散した下塗塗料７を塗装し、上塗に日射反射率の高い顔料を分散した上塗塗料８を塗布した。【選択図】図１
2013155588.tif 000002
【特許請求の範囲】
【請求項１】
ブラインドのスラットの表面に、化成皮膜を生成させ、下塗に白系顔料を分散した下塗塗料を塗装し、上塗に日射反射率の高い顔料を分散した上塗塗料を塗布したことを特徴とする節電対策ブラインド。
【請求項２】
下塗塗料は顔料とビヒクルとを主成分とし、白系顔料はJIS K５６０２に定義される全波長域で日射反射率が６０％以上の、有機系および無機系顔料を分散してなる請求項1記載の節電対策ブラインド。
【請求項３】
上塗塗料は顔料とビヒクルとを主成分とし、顔料はJIS K５６０２に定義される全波長域で日射反射率が２０％以上の、有機系および無機系顔料を分散してなる請求項１または請求項２記載のブラインド。
【請求項４】
下塗塗料、上塗塗料の膜厚は各々１０μｍ乃至２０μｍである請求項１ないし請求項３のいずれかに記載のブラインド。
【請求項５】
ブラインドの最終品は、スラットの表面に、化成皮膜を生成させ、塗装膜厚の合計が２０μｍ乃至４０μｍで、各色の日射反射率がJIS K５６０２に定義される全波長域で日射反射率が５０％以上である請求項１ないし請求項４のいずれかに記載のブラインド。
【発明の詳細な説明】
【技術分野】
【０００１】
本発明は、本発明は、節電対策ブラインドに関するものである。
【背景技術】
【０００２】
ブラインド１は、一般に、日除け、目隠しのために窓などに設けるものとして、図２に示すようにスラット（羽根板）２が複数間隔を存して吊り紐３ａ等で吊支されることで組み立てられている。そしてブラインド１は、スラット２とヘッドボックス４、ボトムレール５で構成され、スラット２はアルミ、スチールの金属製のもの、合成樹脂製のものなどがあるが、金属製のスラット２では表面は耐食性に優れた処理がされる。図中３ｂは操作紐である。
【０００３】
ブラインドのスラット（羽根板）２の素材であるアルミ、スチール自体は熱伝導率が高＜木材などに比べ、熱を伝え易い。従って、ブラインドを使用した場合、太陽光を直接受け、太陽熱で加温され、ブラインドの温度上昇により室内の温度上昇を招き、空調費の高騰が生じる。
【０００４】
このような対策としてスラットでの日射反射率を向上させ、スラット素材が熱を持たないようにすることが考えられるが、下記特許文献は、角度調整可能な複数枚のスラットを有するブラインドにおいて、スラットのスラット基材の表面には下塗層として熱硬化性樹脂層が形成され、下塗層の表面には上塗層として硬度が下塗層より高い熱硬化性樹脂層が形成され、下塗層は白色顔料を含んだ白色を呈し、上塗層はスラットの表面色を呈するための意匠顔料を含むことを特徴とするブラインドである。
【特許文献１】特開２０１１−２１４１０号公報
【０００５】
この特許文献１のブラインドは、スラットの表面色を決定する上塗層の下に、白色顔料を含む白色の下塗層を形成することによって、白色の下塗層がスラット基材の色を隠して、スラットの表面色の明度が高くなり、日射反射率を向上させることができるとされ、また、下塗層の白色顔料を酸化チタンとすることで、値段の高価な特殊な太陽熱遮蔽顔料を含む太陽熱遮蔽塗料を使用することなく、日射反射率を向上させることができると記載されている。
【発明の概要】
【発明が解決しようとする課題】
【０００６】
しかし、前記特許文献１は、下塗層を酸化チタン含有の白色塗装し、上塗層は一般顔料着色顔料で表面色を塗装し、隠ぺい性の悪い上塗塗膜が下塗白色塗膜の助けを借り反射率を僅かに向上させているに過ぎない。
【０００７】
本発明の目的は前記従来例の不都合を解消し、より高反射率が得られるスラットにより、多くの太陽光を反射させるようにすることで、ブラインドの温度上昇を抑え、室内は侵入する熱量を大幅に低減し、これにより冷房負荷を大幅に低減して省エネルギーに貢献でき、さらに、カラーバリエーションも豊富な節電対策ブラインドを提供することにある。
【課題を解決するための手段】
【０００８】
本発明は前記目的を達成するため、第１に、ブラインドのスラットの表面に、化成皮膜を生成させ、下塗に白系顔料を分散した下塗塗料を塗装し、上塗に日射反射率の高い顔料を分散した上塗塗料を塗布したことを要旨とするものである。
【０００９】
第２に、下塗塗料は顔料とビヒクルとを主成分とし、白系顔料はJIS K５６０２に定義される全波長域で日射反射率が６０％以上の、有機系および無機系顔料を分散してなること、第３に、上塗塗料は顔料とビヒクルとを主成分とし、顔料はJIS K５６０２に定義される全波長域で日射反射率が２０％以上の、有機系および無機系顔料を分散してなることを要旨とするものである。
【００１０】
第４に、下塗塗料、上塗塗料の膜厚は各々１０μｍ乃至２０μｍであること、第５に、ブラインドの最終品は、スラットの表面に、化成皮膜を生成させ、塗装膜厚の合計が２０乃至４０μで、各色の日射反射率がJIS K５６０２に定義される全波長域で日射反射率が５０％以上であることを要旨とするものである。
【００１１】
本発明によれば、スラットの表面に化成皮膜を生成させ、その上に塗料を塗布したもので、スラットの表面に直接塗布した場合と比べ、密着性は良好であり、また、スラット表面に皮膜を形成する事で防食性の向上も得られる。
【００１２】
さらに、表面に日射反射率の高い顔料を分散した下塗塗料を１０μｍ〜２０μｍ塗布し、日射反射率の高い顔料を分散した上塗塗料を１０μｍ〜２０μｍを塗装することで太陽光を反射し、ブラインドの表面温度上昇が抑えられ、室内の温度上昇も抑えられる。
【００１３】
また、生産工程で、下塗層の膜厚が薄くなり、上塗層の膜厚が厚くなると反射率は大きく低下し、高反射率塗膜の形成は困難であるが、本発明のように、高反射率塗料を上塗層に採用することでこの様な事が解消される。（膜厚管理巾が安定）また、従来の塗装と比較して、表面温度が高くならない。さらに、ブラインド自体の表面温度上昇が抑えられ、ブラインドの歪が生じず、開閉がスムーズに出来る。
【発明の効果】
【００１４】
以上述べたように本発明の節電対策ブラインドは、スラットをより高反射率が得られるものとすることで、多くの太陽光を反射させ、その結果、ブラインドの温度上昇を抑え、室内は侵入する熱量を大幅に低減し、これにより冷房負荷を大幅に低減して省エネルギーに貢献でき、さらに、カラーバリエーションも豊富なものである。
【発明を実施するための最良の形態】
【００１５】
以下、本発明の実施の形態を詳細に説明する。図２に示すようにブラインド１は、角度調整可能な複数枚の長尺状のスラット２を有しているが、図１に示すように、本発明は、ブラインド１のスラット２の表面に、化成皮膜６を生成させ、下塗に白系顔料を分散した下塗塗料７を塗装し、上塗に日射反射率の高い顔料を分散した上塗塗料８を塗布したものである。このように、スラット２は、スラット基材と、下塗塗料７と上塗塗料８を有し、その横断面が矢形湾曲形状に成形されている。
【００１６】
化成皮膜６は、ジルコニウム系０．５乃至２ｍｇ/ m2、リン酸亜鉛処理で３乃至７ｎｍ、塗布型処理で５〜２０ｎｍである。
【００１７】
以上のスラットを作製するには、平坦形状をなしたスラット基材を用意し、その表面に化成処理を行って化成皮膜６を形成し、次いでその上に下塗塗料７を塗布して下塗層を形成し、さらにその上に上塗塗料８を塗布して上塗層を形成した後、フォーミング加工を行って、最終のスラット形状に成形する。
【００１８】
スラット２はアルミニウムまたはアルミニウム合金又はスチールを素材とし、スラット２を構成するアルミニウムまたはアルミニウム合金は、アルミ、マンガンまたはマグネシュウムを主成分としており強度、加工性、耐食性に好適である。スチールはみがき鋼板、メッキ鋼板いずれでも良いが、メッキ鋼板が耐食性に好適である。
【００１９】
下塗塗料７は、顔料とビヒクルとを主成分とし、顔料はチタン白又はチタン白と白系白色顔料を単独又は複数混合分散し、塗膜はJIS K５６０２に定義される全波長域で日射反射率が６０％とし１０μｍ〜２０μ塗布し、更に上塗塗料は、顔料とビヒクルとを主成分とし、塗膜はJIS K５６０２に定義される全波長域で日射反射率が４０％とし、１０μｍ〜２０μを塗布した。
【００２０】
前記ビヒクルは、耐候性の優れたビヒクルで、耐黄変性、耐保色性、光沢保持性及び耐白亜化性等の耐久性に優れたビヒクルを指す。
【００２１】
ビヒクルは、アルキッド樹脂、アクリル樹脂塗料、ポリエステル樹脂塗料、シリコン樹脂塗料、フッ素樹脂塗料、シリコン変性アルキッド樹脂、シリコン変性アクリル樹脂塗料、シリコン変性ポリエステル樹脂塗料の少なくとも一種以上と、必要に応じて硬化剤として酸、イソシアネート、メラミン樹脂の一種以上を含有するものから適宜選択する。
【００２２】
下塗塗料７の顔料はチタン白又はチタン白と白系白色顔料を単独又は複数混合分散したものである。
【００２３】
下塗塗料７の上に塗装する上塗塗料８は、日射反射率の高い顔料を分散したもので、上塗塗料８の顔料は、着色顔料であり、JIS K５６０２に定義される全波長域で日射反射率が２０％以上で、有機系または有機系および無機系の高反射率顔料を分散し単独又は複数を混合してなるものである。
【００２４】
有機系着色顔料としては、下記のものから選定する。
顔料１：（黄色）SYMULER FAST YELLOW 4192 ヘ゛ンツイミタ゛ソ゛ロン
大日本インキ化学工業(株)製
顔料２：（赤色）FASTONGN SUPER RED ５００RG キナクリト゛ン
大日本インキ化学工業(株)製
顔料３：（赤色）FASTONGN SUPER RED ATY シ゛アミノアンスラキノニル
大日本インキ化学工業(株)製
顔料４：（黄色）FASTONGN SUPER VIOLET RVS シ゛オキサシ゛ン
大日本インキ化学工業(株)製
顔料５：（赤紫色）FASTONGN SUPER MAGENTA R キナクリト゛ン
大日本インキ化学工業(株)製
顔料６：（青色）FASTONGN SUPER BLUE 6070S インタ゛ンスロン
大日本インキ化学工業(株)製
顔料７：（青色）FASTONGN BLUE RSK フタロシニアン α
大日本インキ化学工業(株)製
顔料８：（青色）FASTONGN BLUE 5380 フタロシニアン β
大日本インキ化学工業(株)製
顔料９：（緑色）FASTONGN GREEN MY ハロケ゛ン化フタロシニアン
大日本インキ化学工業(株)製
顔料１０：（黒色）クロモファインブラックＡ１１０３
大日精化工業（株）製
【００２５】
無機系着色顔料としては、下記のものから選定する。
顔料Ａ：（黄色）イエロー１０４０１      CERDEC社製
（黄色）イエロー１０４０８      CERDEC社製
（黄色）イエローＨＲ−Ｙ        戸田工業社製
顔料Ｂ：（赤色）ブラウン１０３４８      CERDEC社製
（赤色）ブラウンＨＲ−Ｒ        戸田工業社製
（赤色）ブラウン＃９２２０      大日精化工業社製
（赤色）ブラウン＃９２９０      大日精化工業社製
顔料Ｃ：（緑色）グリーン １０４０５     CERDEC社製
顔料Ｄ：（青色）ブルー１０３３６        CERDEC社製
（青色）ブルーＨＲ−ＢＬ        戸田工業社製
顔料Ｅ：（紫色）ブラウン １０３６４     CERDEC社製
顔料Ｆ：（黒色）ブラック１０３６３      CERDEC社製
（黒色）ブラッンク  ＨＲ−Ｂ    戸田工業社製
（黒色）ブラッンク＃９５９０    大日精化工業社製
顔料Ｇ：（白色）タイペークＣＲ−９７    石原産業社製
【００２６】
体質顔料としては、下記のものから選定する。
顔料Ａ：炭酸カルシュウム  白石工業社製
顔料Ｂ：硫酸バリュウム  竹原化学工業社製
【００２７】
なお、着色顔料の粒径については、特に限定されるものではないが、耐汚染性の点から３０μm以下、特に２０μm以下であることが望ましい。粗い粒子の顔料を使用すると、塗膜に細かい凸凹が生じて塗膜表面が汚染され易くなる。
【００２８】
さらに、以上のような顔料の合計使用量が塗料固形分中２〜６０重量％の範囲内であることとする。該顔料使用量が合計２重量％未満の場合には太陽光反射効果に欠け、また、６０重量％を超える場合には塗膜中の顔料量が多くなり過ぎて耐白亜化性が悪くなり、この結果耐候性に欠ける事となる。この場合、ここにいう固形分とは、塗料組成物の中で加熱しても揮発又は蒸発しない物質を意味し、一般には塗膜となるべき成分を指すものであって、具体的には顔料、ビヒクル中の樹脂分、その他の添加剤を指すものである。
【００２９】
また、前記の着色顔料に加え、白色顔料として二酸化チタン顔料を併用し、明度の調整を行う事も出来る。さらに、必要に応じて白色系体質顔料を含有するものとする。白色顔料Gとしては、タイペークCR-97〔石原産業（株）製〕が好適である。
【００３０】
また、低明彩色を得る目的で黒色顔料を微量用いる事が出来るが、一般に用いられるカーボンブラックでは太陽光反射効果が著しく損なわれるので、着色顔料の黄、赤紫、青の三原色から黒色又は黒みを出す場合と無機系着色顔料Fを使用する事ができる。
【００３１】
以上のように構成される上塗塗料８の塗料組成物は、有機溶剤に溶解分散させ、塗装に適した粘度に調整して使用する事が出来る。有機溶剤としては、炭化水素系、アルコール系、エーテルアルコール及びエーテル系、エステル及びエステルアルコール系、ケトン系の中から任意に塗装性、乾燥性に適した物を用いる事が出来る。また、必要に応じて表面平滑剤、紫外線吸収剤、粘度調整剤、硬化触媒、顔料分散剤、顔料沈降防止剤、色別れ防止剤等を用いる事が出来る。
【００３２】
上塗塗料８の塗装はプレコートとしてアルミニウムまたはスチールの素材が板の状態で塗装する場合が多い。
【００３３】
上塗塗料８の塗装は、他に素材を切断、加工してある程度まで製品に近づけてから塗装するプレポストコートの場合又、組み立ててから最終製品で塗装するプレポストコートの場合、塗替塗装するポストコートの場合もあり得る。
【００３４】
次に、本発明の高反射機能を有するブラインドの性能を確認するために行った試験について説明する。高反射率塗料及び一般塗料の上塗色は総べて原色で行った。
高反射率下塗塗料
＜配合例１＞
[重量部]
ポリエステル樹脂  （大日本インキ化学工業（株）製）        ４０
メラミン樹脂  （大日本インキ化学工業（株）製）            １５
二酸化チタン  （石原産業（株）製）                        ３０
溶剤                                                      １０
添加剤                                                      ５
（合計  １００）
＜配合例２＞
[重量部]
ポリエステル樹脂  （大日本インキ化学工業（株）製）        ４０
メラミン樹脂  （大日本インキ化学工業（株）製）            １５
二酸化チタン  （石原産業（株）製）                        ２５
炭酸カルシュウム（白石工業（株）製）                        ５
溶剤                                                      １０
添加剤                                                      ５
（合計  １００）
高反射率上塗塗料
＜配合例１＞
[重量部]
ポリエステル樹脂  （大日本インキ化学工業（株）製）        ５０
メラミン樹脂  （大日本インキ化学工業（株）製）            ２０
顔料Ｆ：（黒色）  ＨＲ−Ｂ  （戸田工業社製）              １５
溶剤                                                      １０
添加剤                                                      ５
（合計  １００）
＜配合例２＞
[重量部]
ポリエステル樹脂  （大日本インキ化学工業（株）製）        ５０
メラミン樹脂  （大日本インキ化学工業（株）製）            ２０
顔料B：(赤色)  ブラウンＨＲ−Ｒ  （戸田工業社製）        １５
溶剤                                                      １０
添加剤                                                      ５
（合計  １００）
【００３５】
一般塗料
＜下塗配合例＞
[重量部]
ポリエステル樹脂  （大日本インキ化学工業（株）製）        ４０
メラミン樹脂  （大日本インキ化学工業（株）製）            １５
二酸化チタン（石原産業（株）製）                          ３０
溶剤                                                      １０
添加剤                                                      ５
（合計  １００）
＜上塗配合例１＞
[重量部]
ポリエステル樹脂  （大日本インキ化学工業（株）製）        ６０
メラミン樹脂  （大日本インキ化学工業（株）製）            ２０
カーボンブラック（三菱化学（株）製）                        ５
溶剤                                                      １０
添加剤                                                      ５
（合計  １００）
＜上塗配合例２＞
[重量部]
ポリエステル樹脂 （大日本インキ化学工業（株）製）        ５０
メラミン樹脂 （大日本インキ化学工業（株）製）            ２０
一般顔料フ゛ラウンマヒ゜コイエローLL-XLO（チタン工業（株）製）      １５
溶剤                                                      １０
添加剤                                                      ５
（合計  １００）
【００３６】
高反射率塗膜の調整方法として、アルミニウムの表面に、塗布型化成被膜を生成させ、[００２９]に記載の高反射率下塗塗料を膜厚１０μｍになるようロール塗装し、２３０℃で１分焼き付け、高反射率上塗塗料を膜厚１０μｍになるようロール塗装し、２３０℃で１分焼き付けたアルミニウムブラインドを作成した。
【００３７】
一般塗料塗膜の調整方法として、アルミニウムの表面に、塗布型化成被膜を生成させ、[００３０]に記載の下塗塗料を膜厚１０μｍになるようロール塗装し、２３０℃で１分焼き付け、上塗塗料を膜厚１０μｍになるようロール塗装し、２３０℃で１分焼き付けたアルミニウムブラインドを作成した。
【００３８】
一般塗料の原色で塗装したとブラインドと高反射率塗料の原色で塗装したとブラインドをJIS K５６０２による全波長域での日射反射率測定結果を表１に示す。
【表１】
2013155588.tif 000003
【００３９】
ブラインド表面温度は相当外気温度で判断出来るので、前記表１中に反射率から算出した相当外気温度を記載している。
【００４０】
高反射率塗料の原色で塗装した効果が確認できたので、多く使われるブラインド色で効果を確認した。一般塗料で塗装したブラインドと高反射率塗料で塗装したとブラインドをJIS K５６０２による全波長域での日射反射率測定結果を下記表２に示す。
【表２】
2013155588.tif 000004
【００４１】
ブラインド表面温度は相当外気温度で判断出来るので、前記表２中に反射率から算出した相当外気温度を記載している。
【００４２】
相当外気温度＝外気温度＋日射量×日射吸収率÷外面の熱伝達率で算出している。条件は、外気温度36.5℃、日射量797.9〔Kcal/m2・h〕、外面の熱伝達率20〔Kcal/ m2・h・℃〕とした。
【００４３】
その結果から、原色塗料塗膜でも前記特許文献１の特開２０１１−２１４１０号公報に有るよう下塗層が黒色より白色の方が、日射反射率が良くなることは表１でもわかる。
【００４４】
しかし、前記表１でもわかるように、高反射率顔料を使用した原色塗料塗膜は同色でも下塗層が黒色、白色にかかわらず遥かに全波長域での日射反射率を向上させることができ、JIS K５６０２による全波長域での日射反射率から日射吸収率を算出し相当外気温度で効果確認をしても同様のことがいえる。
【００４５】
前記表２でもわかるように、意匠塗料塗膜においても高反射率顔料を使用した場合、全波長域での日射反射率を向上させることができ、JIS K５６０２による全波長域での日射反射率から日射吸収率を算出し相当外気温度で効果確認をしても同様のことがいえる。
【図面の簡単な説明】
【００４６】
【図１】本発明の節電対策ブラインドの１実施形態を示すスラットの部分縦断側面図である。
【図２】ブラインドの一例を示す斜視図である。
【符号の説明】
【００４７】
１…ブラインド
２…スラット
３ａ…吊り紐
３ｂ…操作紐
４…ヘッドボックス
５…ボトムレール
６…化成皮膜
７…下塗塗料
８…上塗塗料
【図１】
2013155588.tif 000005
【図２】
2013155588.tif 000006